(57)【特許請求の範囲】
【請求項１】
（ａ）芳香族ポリカーボネート樹脂１００重量部に、（ｂ）パーフルオロアルカンスルホン酸金属塩０．０１〜５重量部、および、（ｃ）下記一般式（１）で表されるリン系安定剤０．０１〜２重量部配合してなることを特徴とする、難燃性ポリカーボネート樹脂組成物。
【化１】
0004060500.tif 000009
｛一般式（１）において、Ｒ１〜Ｒ３は、それぞれ炭素数１〜２０のアルキル基を表し、ｍおよびｎは、それぞれ０〜４の整数を表す。｝
【請求項２】
（ｃ）一般式（１）で表されるリン系安定剤のおけるＲ１およびＲ２が、それぞれ、ｔｅｒｔ−ブチル基である、請求項１に記載の難燃性ポリカーボネート樹脂組成物。
【請求項３】
（ａ）芳香族ポリカーボネート樹脂１００重量部に、（ｄ）フェノール系抗酸化剤０．０１〜２重量部配合してなる、請求項１または請求項２に記載の難燃性ポリカーボネート樹脂組成物。
【請求項４】
（ａ）芳香族ポリカーボネート樹脂の粘度平均分子量が、１６，０００〜３０，０００である、請求項１ないし請求項３のいずれか一項に記載の難燃性ポリカーボネート樹脂組成物。
【発明の詳細な説明】
【０００１】
【発明の属する技術分野】
本発明はポリカーボネート樹脂組成物に関し、詳しくは、難燃性ポリカーボネート樹脂組成物に関する。
【０００２】
【従来の技術】
ポリカーボネート樹脂は、機械的強度、電気的特性、透明性などに優れたエンジニアリングプラスチックスとして、ＯＡ機器、電気・電子機器分野、自動車分野、建築分野等さまざまな分野において幅広く利用されている。これらの分野の中には、ＯＡ機器、電気・電子機器分野を中心として、高度の難燃性を要求される分野がある。
【０００３】
ポリカーボネート樹脂は、各種熱可塑性樹脂の中では酸素指数が高く、一般的に自己消火性を有する樹脂である。しかしながら、ＯＡ機器、電気・電子機器分野、その他の各種用途における安全上に要求を満たすために、さらに難燃性を高めた樹脂組成物が強く求められている。また、難燃性を高めるだけでなく、成型品の色調安定性、耐スチーム性、耐熱安定性の一層の向上の要請もある。
【０００４】
ポリカーボネートの難燃性を高める目的としては、例えば、特開昭５３−１０１０４７号公報には、パ−フルオロアルカンスルホン酸アルカリ（土類）金属塩を添加した低燃焼性ポリカーボネートフィルムについて記載されているが、こうしたフィルムに用いられているポリカーボネート樹脂組成物は滞留安定性が不十分であり、成形中に黄変度（ＹＩ）の増加による色調悪化が生じ、また、耐スチーム性についてもヘイズ（曇価）の変化が大きく、成型外観に問題が生じる。
【０００５】
色調安定性や耐スチーム性を改良するために、例えば、特許公報第２８５２２０１号においては、芳香族ポリカーボネートにソルト系難燃剤及びペンタエリスリトールフォスファイト化合物を添加した難燃性ポリカーボネート樹脂組成物について記載されているが、こうした樹脂組成物においても耐スチーム性は不十分であった。
【０００６】
【発明が解決しようとする課題】
本発明の目的は、透明性、色調安定性、耐スチーム性、耐衝撃性および耐熱性に優れ、且つ難燃性に優れたポリカーボネート樹脂組成物を提供することにある。
【０００７】
【課題を解決するための手段】
本発明では上述の問題を解決するためになされたものであり、その要旨は、（ａ）芳香族ポリカーボネート樹脂１００重量部に、（ｂ）パーフルオロアルカンスルホン酸金属塩０．０１〜５重量部、および、（ｃ）下記一般式（１）で表されるリン系安定剤０．０１〜２重量部配合してなることを特徴とする、難燃性ポリカーボネート樹脂組成物に存する。
【化１】
0004060500.tif 000002
【０００８】
【化２】
0004060500.tif 000003
【０００９】
（Ｒ1〜Ｒ3は、それぞれ炭素数１〜２０のアルキル基を表し、ｍ及びｎは、それぞれ０〜４の整数を表す。）
【００１０】
以下、本発明を詳細に説明する。
本発明における（ａ）芳香族ポリカーボネート樹脂としては、芳香族ヒドロキシ化合物またはこれと少量のポリヒドロキシ化合物をホスゲンまたは炭酸のジエステルと反応させることによって作られる分岐していてもよい熱可塑性芳香族ポリカーボネート重合体または共重合体である。製造方法については、限定されるものではなく、ホスゲン法（界面重合法）あるいは、溶融法（エステル交換法）等で製造することができる。さらに、溶融法で製造された、末端基のＯＨ基量を調整した芳香族ポリカーボネート樹脂を使用することができる。
【００１１】
該芳香族ジヒドロキシ化合物としては、２,２−ビス（４−ヒドロキシフェニル）プロパン（＝ビスフェノールＡ）、テトラメチルビスフェノールＡ、ビス（４−ヒドロキシフェニル）−Ｐ−ジイソプロピルベンゼン、ハイドロキノン、レゾルシノール、４，４−ジヒドロキシジフェニルなどが挙げられ、好ましくはビスフェノールＡが挙げられる。
【００１２】
分岐した芳香族ポリカーボネート樹脂を得るには、フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、１，３，５−トリ（４−ヒドロキシフェニル）ベンゼン、１，１，１−トリ（４−ヒドロキシフェニル）エタンなどで示されるポリヒドロキシ化合物、あるいは３，３−ビス（４−ヒドロキシアリール）オキシインドール（＝イサチンビスフェノール）、５−クロルイサチンビスフェノール、５，７−ジクロルイサチンビスフェノール、５−ブロムイサチンビスフェノールなどを前記芳香族ジヒドロキシ化合物の一部として用いればよく、使用量は、０．０１〜１０モル％であり、好ましくは０．１〜２モル％である。
【００１３】
上記の製造法において、分子量を調節するためには、芳香族ジヒドロキシ化合物の一部として一価芳香族ヒドロキシ化合物を用いればよく、ｍ−及ｐ−メチルフェノール、ｍ−及びｐ−プロピルフェノール、ｐ−ｔｅｒｔ−ブチルフェノール及びｐ−長鎖アルキル置換フェノールなどが挙げられる。
【００１４】
芳香族ポリカーボネート樹脂としては、好ましくは、２，２ービス（４ーヒドロキシフェニル）プロパンから誘導されるポリカーボネート樹脂、または２，２ービス（４ーヒドロキシフェニル）プロパンと他の芳香族ジヒドロキシ化合物とから誘導されるポリカーボネート共重合体が挙げられる。  本発明において（ａ）芳香族ポリカーボネート樹脂としては、２種以上の樹脂を混合して用いてもよい。
【００１５】
芳香族ポリカーボネート樹脂の分子量は、溶媒としてメチレンクロライドを用い、温度２５℃で測定された溶液粘度より換算した粘度平均分子量で、好ましくは１６，０００〜３０，０００であり、より好ましくは１８，０００〜２６，０００である。
【００１６】
本発明における（ｂ）有機スルホン酸金属塩としては、脂肪族スルホン酸金属塩、芳香族スルホン酸金属塩等が挙げられる。有機スルホン酸金属塩の金属としては、好ましくは、アルカリ金属、アルカリ土類金属などが挙げられ、アルカリ金属及びアルカリ土類金属としては、ナトリウム、リチウム、カリウム、ルビジウム、セシウム、ベリリウム、マグネシウム、カルシウム、ストロンチウム、及びバリウムなどが挙げられる。有機スルホン酸金属塩は、２種以上の混合物であってもよい。
【００１７】
有機スルホン酸金属塩としては、パーフルオロアルカン−スルホン酸金属塩、芳香族スルホンスルホン酸金属塩などが挙げられる。中でも好ましいのは、前者のパーフルオロアルカン−スルホン酸金属塩である。パーフルオロアルカン−スルホン酸金属塩の具体例としては、パーフルオロアルカン−スルホン酸のアルカリ金属塩、パーフルオロアルカン−スルホン酸のアルカリ土類金属塩などが挙げられ、好ましいのは、炭素数が１〜８個のパーフルオロアルカン基を有するスルホン酸アルカリ金属塩、炭素数が１〜８個のパーフルオロアルカン基を有するスルホン酸アルカリ土類金属塩である。
【００１８】
パーフルオロアルカン−スルホン酸の具体例としては、パーフルオロメタン−スルホン酸、パーフルオロエタン−スルホン酸、パーフルオロプロパン−スルホン酸、パーフルオロブタン−スルホン酸、パーフルオロペンタン−スルホン酸，パーフルオロへキサン−スルホン酸、パーフルオロヘプタン−スルホン酸、パーフルオロオクタンスルホン酸などが挙げられる。
【００１９】
芳香族スルホン酸金属塩としては、好ましくは、芳香族スルホンスルホン酸アルカリ金属塩、芳香族スルホンスルホン酸アルカリ土類金属塩などが挙げられ、芳香族スルホンスルホン酸アルカリ金属塩、芳香族スルホンスルホン酸アルカリ土類金属塩は重合体であってもよい。
【００２０】
芳香族スルホンスルホン酸金属塩の具体例としては、ジフェニルスルホン−３−スルホン酸のナトリウム塩、ジフェニルスルホン−３−スルホン酸のカリウム塩、４，４'−ジブロモジフェニル−スルホン−３−スルホン酸のナトリウム塩、４，４'−ジブロモジフェニル−スルホン−３−スルホン酸のカリウム塩、４−クロロ−４'−ニトロジフェニルスルホン−３−スルホン酸のカルシウム塩、ジフェニルスルホン−３，３'−ジスルホン酸のジナトリウム塩、ジフェニルスルホン−３，３'−ジスルホン酸のジカリウム塩などが挙げられる。
【００２１】
有機スルホン酸金属塩の配合量は、芳香族ポリカーボネート樹脂１００重量部に対し、０．０１〜５重量部である。有機スルホン酸金属塩の配合量が０．０１重量部未満であると、樹脂組成物の難燃性が不十分であり、５重量部を越えると熱安定性が低下しやすい。有機スルホン酸金属塩の配合量は、芳香族ポリカーボネート樹脂１００重量部に対し、好ましくは０．０２〜４重量部であり、より好ましくは０．０３〜３重量部である。
【００２２】
本発明における（ｃ）リン系安定剤としては、下記の一般式（１）で示される化合物である。
【００２３】
【化３】
0004060500.tif 000004
【００２４】
Ｒ1〜Ｒ3は、それぞれ、炭素数１〜２０の直鎖または分岐のアルキル基である。Ｒ1及びＲ2は、それぞれ、好ましくは炭素数１〜１０の直鎖または分岐のアルキル基であり、Ｒ3は、好ましくは、炭素数１〜１８の直鎖または分岐のアルキル基である。Ｒ1及びＲ2の具体例としては、メチル基、エチル基、プロピル基、ブチル基、ペンチル基などが挙げられ、特に好ましくは、ｔｅｒｔ−ブチル基が挙げられる。Ｒ3の具体例としては、メチル基、エチル基、プロピル基、ブチル基、ヘキシル基、ヘプチル基、オクチル基、ノニル基、デシル基、ドデシル基などが挙げられ、特に好ましくは，直鎖のオクチル基が挙げられる。ｍ及びｎは、それぞれ０〜４の整数であり、好ましくは２である。ｍ及びｎが２の場合、Ｒ1及びＲ2は、ベンゼン環に結合している酸素原子のオルソ位及びパラ位で結合していることが好ましい。
【００２５】
（ｃ）リン系安定剤としては、好ましくは下記の一般式（２）で示される化合物である。
【００２６】
【化４】
0004060500.tif 000005
【００２７】
Ｒ4〜Ｒ8は、それぞれ、炭素数１〜２０の直鎖または分岐のアルキル基である。Ｒ4〜Ｒ7は、それぞれ、好ましくは炭素数１〜１０の直鎖または分岐のアルキル基であり、Ｒ8は、好ましくは、炭素数１〜１８の直鎖または分岐のアルキル基である。
【００２８】
リン系安定剤としては、一般式（２）で示される化合物であって、Ｒ4〜Ｒ7は、それぞれ、ｔｅｒｔ−ブチル基であり、Ｒ8が直鎖のオクチル基である化合物が特に好ましい。こうした安定剤は旭電化（株）からアデカスタブＨＰ−１０の名称で市販されている。こうした安定剤を用いることで、トリス（２，４―ジ−ｔｅｒｔ−ブチルフェニル）フォスファイトやビス（２，４−ジ−ｔｅｒｔ−ブチルフェニル）ペンタエリスリト−ルジフォスファイトに比べて、滞留成形後の色調安定性が優れたポリカーボネート樹脂組成物を得ることができる。
【００２９】
前記一般式（１）で示されるリン系安定剤の配合量は、芳香族ポリカーボネート樹脂１００重量部に対して０．０１−２重量部である。リン系安定剤の配合量が０．０１重量部未満であると、安定剤としての効果が不十分であり、２重量部を越えて添加しても効果の更なる向上は得られない。前記一般式（１）で示されるリン系安定剤の配合量は、芳香族ポリカーボネート樹脂１００重量部に対して、好ましくは０．０２〜１．５重量部であり、より好ましくは０．０２〜１重量部である。
【００３０】
芳香族ポリカーボネート樹脂に、上記リン系安定剤と共にフェノール系抗酸化剤を配合することにより、透明性、色調安定性及び耐スチーム性において更に優れたポリカーボネート樹脂組成物を得ることができる。
【００３１】
本発明における（ｄ）フェノール系抗酸化剤としては，ヒンダードフェノール系抗酸化剤が挙げられる。具体例としては、ペンタエリスリト−ルテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート］、Ｎ，Ｎ'−ヘキサン−１，６−ジイルビス［３−（３，５−ジ−ｔｅｒｔ−ブチル−４−ヒドロキシフェニルプロピオナミド］、２，４−ジメチル−６−（１−メチルペンタデシル）フェノール、ジエチル［［３，５−ビス（１，１−ジメチルエチル）−４−ヒドロキシフェニル］メチル］ホスフォエート、３，３'，３"，５，５'，５"−ヘキサ−ｔｅｒｔ−ブチル−ａ，ａ'，ａ"−（メシチレン−２，４，６−トリイル）トリ−ｐ−クレゾール、４，６−ビス（オクチルチオメチル）−ｏ−クレゾール、エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン，２，６−ジ−ｔｅｒｔ−ブチル−４−（４，６−ビス（オクチルチオ）−１，３，５−トリアジン−２−イルアミノ）フェノール等が挙げられる。上記のうちで，特にペンタエリスリト−ルテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートが好ましい。これら２つのフェノール系酸化防止剤は，チバ・スペシャルテイ・ケミカルズ社よりイルガノックス１０１０及びイルガノックス１０７６の名称で市販されている。
【００３２】
フェノール系抗酸化剤の配合量は、芳香族ポリカーボネート樹脂１００重量部に対して、好ましくは０．０１−２重量部である。フェノール系抗酸化剤の配合量は０．０１重量部未満であると、抗酸化剤としての効果が不十分であり、２重量部を越えても抗酸化剤として更なる効果は得られない。フェノール系抗酸化剤の配合量は、芳香族ポリカーボネート樹脂１００重量部に対して、より好ましくは、０．０２〜１重量部である。
【００３３】
本発明のポリカーボネート樹脂組成物には，さらに紫外線吸収剤を配合することができる。紫外線吸収剤としては、ベンゾフェノン系、ベンゾトリアゾール系、サリチル酸フェニル系、ヒンダードアミン系等が挙げられる。こうした紫外線吸収剤を配合しても、色調安定性、耐スチーム性、透明性、機械的物性、耐衝撃性、耐熱性を損なうことなく、耐候性を向上することができる。
【００３４】
ベンゾフェノン系紫外線吸収剤としては、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２’−ジヒドロキシ−４−メトキシ−ベンゾフェノン、２，２’−ジヒドロキシ−４，４’−ジメトキシ−ベンゾフェノン、２，２’，４，４’−テトラヒドロキシ−ベンゾフェノン等が挙げられる。
【００３５】
ベンゾトリアゾール系紫外線吸収剤としては、２ー（２’−ヒドロキシ−５−メチルフェニル）ベンゾトリアゾール、２ー（２’−ヒドロキシ−３’，５’−ジターシャリブチルフェニル）ベンゾトリアゾール、２ー（２’−ヒドロキシ−３’−ターシャリブチルー５’−メチルフェニル）ベンゾトリアゾール等が挙げられる。
【００３６】
サリチル酸フェニル系紫外線吸収剤としては、フェニルサルチレート、２−４−ジターシャリーブチルフェニル−３，５−ジターシャリーブチル−４−ヒドロキシベンゾエート等が挙げられる。ヒンダードアミン系紫外線吸収剤としては、ビス（２，２，６，６−テトラメチルピペリジン−４−イル）セバケート等が挙げられる。
【００３７】
紫外線吸収剤としては、上記以外に紫外線の保有するエネルギーを、分子内で振動エネルギーに変換し、その振動エネルギーを、熱エネルギー等として放出する機能を有する化合物が含まれる。さらに、酸化防止剤あるいは着色剤等との併用で効果を発現するもの、あるいはクエンチャーと呼ばれる、光エネルギー変換剤的に作用する光安定剤等も併用することができる。
【００３８】
紫外線吸収剤の配合量は、芳香族ポリカーボネート樹脂１００重量部に対し、好ましくは０．０１〜２重量部であり、より好ましくは０．０２〜１重量部である。
【００３９】
本発明のポリカーボネート樹脂組成物の製造方法としては、特に制限はなく、例えば、芳香族ポリカーボネート樹脂、有機スルホン酸金属塩、前記一般式（１）で示されるリン系安定剤及びフェノール系抗酸化剤を一括溶融混練する方法、芳香族ポリカーボネート樹脂、有機スルホン酸金属塩及び前記一般式（１）で示されるリン系安定剤リン系安定剤を予め混練後、フェノール系抗酸化剤を配合するなどの助剤を分割して溶融混練する方法等が挙げられる。
【００４０】
本発明のポリカーボネート樹脂組成物には、上記の（ａ）〜（ｄ）の成分の他に、紫外線吸収剤，さらには必要に応じて、顔料、染料、滑剤、フェニル基を含有するシリコン系難燃剤及び／又はその他難燃剤、離型剤、摺動性改良剤等の添加剤、ガラス繊維、炭素繊維等の繊維状強化材、マイカ、タルク、ガラスフレーク等の板状強化材あるいはチタン酸カリウム、ホウ酸アルミニウム等のウィスカーを添加配合することができる。
【００４１】
本発明のポリカーボネート樹脂組成物においては、その特性を損なわない範囲で、スチレン系樹脂、ポリブチレンテレフタレート、ポリエチレンテレフタレートのようなポリエステル樹脂、ポリアミド樹脂、ポリオレフィン樹脂等の他の熱可塑性樹脂を配合することができる。こうした他の熱可塑性樹脂の配合量は、好ましくは樹脂組成物全体の４０重量％以下、より好ましくは３０重量％以下である。
【００４２】
本発明にかかるポリカーボネート樹脂組成物は、その主成分となる基体樹脂はハロゲンを含まないポリカーボネート樹脂であることが好ましく、また基体樹脂に配合される各成分もハロゲンを含む化合物は極力少なくするか、ハロゲンを含まない化合物のみとするのが好ましく、このような難燃性樹脂組成物は、熱安定性、耐衝撃性や耐熱性の低下が少なく、成型機スクリューや成形金型の腐食問題、環境汚染の問題も生起し難くなり好ましい。
【００４３】
【実施例】
以下、本発明を実施例により更に詳細に説明するが、本発明はその要旨を越えない限り、以下の実施例に限定されるものではない。
なお、実施例および比較例においては次に記載の原材料を用いた。
（１）ポリカーボネート樹脂：ユーピロンＳ−３０００、三菱エンジニアリングプラスチックス（株）製、粘度平均分子量２１，０００、ポリ−４，４−イソプロピリデンジフェニルカーボネート（以下「ＰＣ」とも称する）。
【００４４】
（２）有機スルホン酸金属塩：パーフルオロブタンスルホン酸カリウム塩。
（３）リン系安定剤−１：下記式（３）で表されるリン系安定剤（商品名：アデカスタブＨＰ−１０、旭電化工業（株）製）。
【００４５】
【化５】
0004060500.tif 000006
【００４６】
（４）リン系安定剤−２：ビス（２，６−ジ−ｔｅｒｔ−ブチル−４−メチルフェニル）ペンタエリスリトールジフォスファイト，商品名：アデカスタブＰＥＰ−３６、旭電化工業（株）製。
（５）リン系安定剤−３：トリス（２，４−ジ−ｔｅｒｔ−ブチルフェニル）フォスファイト、商品名：アデカスタブ２１１２、旭電化工業（株）製。
【００４７】
（６）フェノール系抗酸化剤−１：オクタデシル−３−（３，５−ジ−ｔｅｒｔ−ブチル−４−ヒドロキシフェニル）プロピオネート、商品名：ＩＲＧＡＮＯＸ１０７６、チバ・スペシルテイ・ケミカルズ（株）製。
（７）フェノール系抗酸化剤−２：ペンタエリスリトールテトラキス［３−（３，５−ジ−ｔｅｒｔ−ブチル−４−ヒドロキシフェニル）プロピオネート］、商品名：ＩＲＧＡＮＯＸ１０１０、チバ・スペシャルテイ・ケミカルズ（株）製。
（８） 紫外線吸収剤：２−（２'−ヒドロキシ−５'−ｔｅｒｔ−オクチルフェニル）ベンゾトリアゾール。
【００４８】
なお、試験片の物性評価は次に記載のように行った。
（９）燃焼性：２．５ｍｍ厚みのＵＬ規格の試験片により垂直燃焼試験を行い，ＵＬ規格（ＵＬ−９４）に準拠して評価した。
（１０）曇価（Ｈａｚｅ）及び黄変度（ＹＩ）：組成物の３ｍｍプレートを成形し，曇価は濁度計ＮＤＨ−２０００（商品名，日本電色工業（株）製品）で測定し，黄変度は分光式色彩計ＳＥ−２０００（日本電色工業（株）製）で測定した。
（１１）耐スチーム性：３ｍｍプレート片のプレッシャークッカー試験（１２０℃、ＲＨ１００％、５ｈｒ）を行い，試験前後の曇り度合いを評価した。○：試験後プレ−トは白濁しなかった。×：試験後プレートは白濁した。
【００４９】
（１２）アイゾット衝撃強度：厚さ３．２ｍｍで０．２５Ｒのノッチを付けたアイゾット衝撃試験片を用いて、ＪＩＳ  Ｋ７１１０（１９８４）に準拠して測定した。強度の単位はＪ／ｍである。
（１３）荷重たわみ温度：厚さ６．４ｍｍ、幅１２．７ｍｍの試験片を用いて、ＪＩＳ  Ｋ６９１１（１９９５）に準拠して測定した。荷重は１．８２ＭＰａであり温度の単位は℃である。
【００５０】
〔実施例１〕
芳香族ポリカーボネート１００重量部に、０．１重量部の有機スルホン酸金属塩と０．０５重量部のリン系安定剤−１とを配合し，タンブラーにて２０分混合後３０ｍｍ二軸押出機にてシリンダー温度２７０℃でペレット化し、射出成形機にてシリンダー温度２９０℃にて２．５ｍｍ厚みの燃焼試験を成形し、ＵＬ試験法に従って評価した。またシリンダー温度２８０℃にて３ｍｍ厚プレートを通常成形及び１０分間２８０℃で滞留させて成形し，曇価及び黄変度を評価した。また，３ｍｍプレートを用いて耐スチーム性の評価を行った。評価結果を表−１に示す。
【００５１】
〔実施例２〕
芳香族ポリカーボネート１００重量部に、０．１重量部の有機スルホン酸金属塩、０．０５重量部のリン系安定剤−１および０．０５重量部のフェノール系抗酸化剤−１を配合し、タンブラーにて２０分混合後３０ｍｍ二軸押出機にてシリンダー温度２７０℃でペレット化した。成形及び評価は実施例１と同様の方法で行った。結果を表−１に示す。
〔実施例３〕
実施例２において、フェノール系抗酸化剤−１の量を０．１重量部に変更する以外は実施例２と同様の方法でペレット化し，同様に成形，評価を行った。結果を表−１に示す。
【００５２】
〔実施例４〕
実施例２において，フェノール系抗酸化剤−１をフェノール系抗酸化剤−２に変更する以外は実施例２と同様の方法でペレット化し，同様に成形，評価を行った。結果を表−１に示す。
〔実施例５〕
芳香族ポリカーボネート１００重量部に，０．１重量部の有機スルホン酸金属塩、０．０５重量部のリン系安定剤−１、０．０５重量部のフェノール系抗酸化剤−１および０．１重量部の紫外線吸収剤を配合し、タンブラーにて２０分混合後３０ｍｍ二軸押出機にてシリンダー温度２７０℃でペレット化した。成形及び評価は実施例１と同様の方法で行った。結果を表−１に示す。
【００５３】
【表１】
0004060500.tif 000007
【００５４】
〔比較例１〕
実施例１において、リン系安定剤−１をリン系安定剤−２に変更する以外は実施例１と同様の方法でペレット化し，同様に成形，評価を行った。結果を表−２に示す。
〔比較例２〕
実施例１において，リン系安定剤−１をリン系安定剤−３に変更する以外は実施例１と同様の方法でペレット化し，同様に成形，評価を行った。結果を表−２に示す。
【００５５】
〔比較例３〕
実施例４において，リン系安定剤−１をリン系安定剤−２に変更する以外は実施例４と同様の方法でペレット化し，同様に成形，評価を行った。結果を表−１に示す。
〔比較例４〕
実施例２において，リン系安定剤−１をリン系安定剤−３に変更する以外は実施例２と同様の方法でペレット化し，同様に成形，評価を行った。結果を表−２に示す。
〔比較例５〕
実施例２において，有機スルホン酸金属塩を使用しない以外は実施例２と同様の方法でペレット化し，同様に成形，評価を行った。結果を表−２に示す。
【００５６】
【表２】
0004060500.tif 000008
【００５７】
実施例１〜５と比較例１、比較例３とを比較すると、リン系安定剤−１を用いると滞留後の曇価や黄変度はほとんど変化せず、且つ耐スチーム性も優れているのに対し、リン系安定剤−２を用いると耐スチーム性が不良であった。比較例２、比較例４のものは初期曇価及び初期黄変度が実施例のものに比べて高く、比較例５のものは、燃焼性がＶ−２であった。
【００５８】
【発明の効果】
本発明のポリカーボネート樹脂組成物は、耐衝撃性などの機械的強度や耐熱性だけでなく、透明性、色調安定性及び耐スチーム性にも優れ、しかも難燃性にも優れており、大型成形品や薄肉成形品として、自動車部品、電子・電気部品、精密機械部品など各種工業部品用途において大いに有用である。